(57)【要約】【課題】  繊維径が小さく、繊維径の揃った繊維を安定して紡糸できる紡糸装置、不織布製造装置、不織布の製造方法、及び不織布を提供すること。【解決手段】  本発明の紡糸装置は、加熱溶融したポリマーの紡糸液を吐出できる液吐出部を１箇所以上と、前記いずれの液吐出部よりも上流側に位置し、加熱ガスを吐出できるガス吐出部１箇所とを有する。本発明の不織布製造装置は前記紡糸装置に加えて、繊維の捕集体を備えている。本発明の不織布の製造方法は前記不織布製造装置を用いる製造方法である。本発明の不織布は前記製造方法により製造したものである。【選択図】        図１
2011111686.tif 000002
【特許請求の範囲】
【請求項１】
加熱溶融したポリマーの紡糸液を吐出できる液吐出部を１箇所以上と、前記いずれの液吐出部よりも上流側に位置し、加熱ガスを吐出できるガス吐出部１箇所とを有する、次の条件を満足する紡糸装置。
（１）液吐出部を端部とする液用柱状中空部（Ｈｌ）を有する
（２）ガス吐出部を端部とするガス用柱状中空部（Ｈｇ）を有する
（３）液用柱状中空部（Ｈｌ）を延長した液仮想柱状部（Ｈｖｌ）とガス用柱状中空部（Ｈｇ）を延長したガス仮想柱状部（Ｈｖｇ）とは近接している
（４）液用柱状中空部（Ｈｌ）の吐出方向中心軸とガス用柱状中空部（Ｈｇ）の吐出方向中心軸とが平行である
（５）ガス用柱状中空部（Ｈｇ）の中心軸に対して垂直な平面で切断した時に、ガス用柱状中空部（Ｈｇ）の切断面の外周と液用柱状中空部（Ｈｌ）の切断面の外周との距離が最も短い直線を、１本だけ引くことができる
【請求項２】
前記紡糸装置に加えて、繊維の捕集体を備えている不織布製造装置。
【請求項３】
請求項２に記載の不織布製造装置を用いる不織布の製造方法。
【請求項４】
請求項３に記載の製造方法により製造した不織布。
【発明の詳細な説明】
【技術分野】
【０００１】
本発明は紡糸装置、この紡糸装置を備えた不織布製造装置、前記不織布製造装置を用いる不織布の製造方法、及び前記製造方法により製造した不織布に関する。
【背景技術】
【０００２】
不織布を構成する繊維の繊維径が小さいと、分離性能、液体保持性能、払拭性能、隠蔽性能、絶縁性能、或いは柔軟性など、様々な性能に優れているため、不織布を構成する繊維の繊維径は小さいのが好ましい。このような繊維径の小さい繊維からなる不織布の製造方法として、加熱溶融したポリマーを吐出するとともに、このポリマーに対して加熱ガスを吹き付けることにより引き伸ばして繊維化し、繊維を捕集して不織布とする、いわゆるメルトブロー法が知られている。このメルトブロー法は加熱ガス量が多く、その流速も不安定であることから、ポリマーの引き伸ばしが安定しない。その結果、不織布の繊維径分布が広く、品質が安定しないものであった。
【０００３】
例えば、メルトブロー法に使用できる紡糸装置として、図２に示すような「圧縮ガス流を用いることによってナノファイバの不織マットを形成する装置は、平行な間隔を設けた第１（１２）、第２（２２）及び第３（３２）部材を含み、各々は、供給端部（１４，２４，３４）及び対向出口端部（１６，２６，３６）を有する。第２部材（２２）は第１部材（１２）に隣接する。第２部材（２２）の出口端部（２６）は、第１部材（１２）の出口端部（１６）を越えて延びる。第１（１２）及び第２（２２）部材は、第１供給スリット（１８）を画成する。第３部材（３２）は、第１部材（１２）の第２部材（２２）から反対側で第１部材（１２）に隣接して位置する。第１（１２）及び第３（３２）部材は第１ガススリット（３８）を画成し、第１（１２）、第２（２２）及び第３（３２）部材の出口端部（１６，２６，３６）はガスジェット空間（２０）を画成する。圧縮ガス流を用いることによってナノファイバの不織マットを形成する方法も含まれる。」が提案されている（特許文献１）。この装置においては、平板状の第１、第２及び第３部材を平行に設けていることから、シート状の加熱溶融したポリマーに対して、加熱した圧縮ガスを作用させることができる。しかしながら、この装置で紡糸しても繊維形状になりにくく、ショット、或いはビーズ（粒子形状の樹脂）を多く含むものとなり、繊維形状にできたとしても太い繊維しか形成できないものであると考えられた。
【０００４】
同様の紡糸装置として、「センターチューブ、センターチューブに同心状かつ離間して位置する第１供給チューブ、第１供給チューブに同心状かつ離間して位置する中間ガスチューブ、中間ガスチューブに同心状かつ離間して位置する第２供給チューブを備え、センターチューブと第１供給チューブは第１環状コラムを形成し、中間ガスチューブと第１供給チューブは第２環状コラムを形成し、中間ガスチューブと第２供給チューブは第３環状コラムを形成し、第１ガスジェット空間がセンターチューブと第１供給チューブの下流側端部に形成され、第２ガスジェット空間が中間ガスチューブと第２供給チューブの下流側端部に形成されるように位置している、圧縮ガスを用いるナノファイバー製造装置。」が提案されている（特許文献２）。この製造装置は環状に吐出された加熱溶融したポリマーに対して、加熱した圧縮ガスを作用させることができる。しかしながら、紡糸が不安定で繊維形状になりにくく、ショット、或いはビーズ（粒子形状の樹脂）を多く含むものであった。
【０００５】
【特許文献１】特表２００５−５１５３１６号公報（要約、表１など）
【特許文献２】米国特許第６５２０４２５号公報（要約、図２など）
【発明の開示】
【発明が解決しようとする課題】
【０００６】
本発明は上述のような問題点に鑑みてなされたものであり、繊維径が小さく、繊維径の揃った繊維を安定して紡糸できる紡糸装置、この紡糸装置を備えた、繊維径が小さく、繊維径の揃った繊維を含む不織布を製造できる製造装置、この不織布製造装置を用いた、繊維径が小さく、繊維径の揃った繊維を含む不織布の製造方法、及び繊維径が小さく、繊維径の揃った繊維を含む不織布を提供することを目的とする。
【課題を解決するための手段】
【０００７】
本発明の請求項１にかかる発明は、「加熱溶融したポリマーの紡糸液を吐出できる液吐出部を１箇所以上と、前記いずれの液吐出部よりも上流側に位置し、加熱ガスを吐出できるガス吐出部１箇所とを有する、次の条件を満足する紡糸装置。（１）液吐出部を端部とする液用柱状中空部（Ｈｌ）を有する、（２）ガス吐出部を端部とするガス用柱状中空部（Ｈｇ）を有する、（３）液用柱状中空部（Ｈｌ）を延長した液仮想柱状部（Ｈｖｌ）とガス用柱状中空部（Ｈｇ）を延長したガス仮想柱状部（Ｈｖｇ）とは近接している、（４）液用柱状中空部（Ｈｌ）の吐出方向中心軸とガス用柱状中空部（Ｈｇ）の吐出方向中心軸とが平行である、（５）ガス用柱状中空部（Ｈｇ）の中心軸に対して垂直な平面で切断した時に、ガス用柱状中空部（Ｈｇ）の切断面の外周と液用柱状中空部（Ｈｌ）の切断面の外周との距離が最も短い直線を、１本だけ引くことができる」である。
【０００８】
本発明の請求項２にかかる発明は、「前記紡糸装置に加えて、繊維の捕集体を備えている不織布製造装置。」である。
【０００９】
本発明の請求項３にかかる発明は、「請求項２に記載の不織布製造装置を用いる不織布の製造方法。」である。
【００１０】
本発明の請求項４にかかる発明は、「請求項３に記載の製造方法により製造した不織布。」である。
【発明の効果】
【００１１】
本発明の請求項１にかかる発明は、液吐出部から吐出された加熱溶融したポリマーの紡糸液とガス吐出部から吐出された加熱ガスとは近接しており、平行であり、しかも加熱溶融したポリマーの紡糸液には加熱ガスおよび随伴気流による剪断力が１本の直線状に均一に作用するため、繊維径の小さい、繊維径の揃った繊維を紡糸できる。
【００１２】
本発明の請求項２にかかる発明は、前記紡糸装置に加えて、繊維の捕集体を備えているため、繊維径の小さい、繊維径の揃った繊維を含む不織布を製造することができる。
【００１３】
本発明の請求項３にかかる発明は、前記不織布製造装置を用いているため、繊維径の小さい、繊維径の揃った繊維を含む不織布を製造することができる。
【００１４】
本発明の請求項４にかかる発明は、前記製造方法により製造した不織布であるため、繊維径の小さい、繊維径の揃った繊維を含む不織布である。
【図面の簡単な説明】
【００１５】
【図１】（ａ）  紡糸装置の先端部を拡大した斜視図  （ｂ）  平面Ｃでの切断図
【図２】従来の紡糸装置の断面図
【図３】比較例１において使用した液吐出ノズルとガス吐出ノズルの配置を表す横断面平面図
【図４】別の紡糸装置の先端部を拡大した斜視図
【図５】（ａ）  ガス用柱状中空部の中心軸に対して垂直な平面で切断した時の切断平面図の一例（図４のＣ平面での切断平面図）  （ｂ）  ガス用柱状中空部の中心軸に対して垂直な平面で切断した時の切断平面図の他例  （ｃ）  ガス用柱状中空部の中心軸に対して垂直な平面で切断した時の切断平面図の他例  （ｄ）  ガス用柱状中空部の中心軸に対して垂直な平面で切断した時の切断平面図の他例  （ｅ）  ガス用柱状中空部の中心軸に対して垂直な平面で切断した時の切断平面図の他例
【図６】（ａ）  ガス用柱状中空部の中心軸に対して垂直な平面で切断した時の切断平面図の一例  （ｂ）  ガス用柱状中空部の中心軸に対して垂直な平面で切断した時の切断平面図の他例  （ｃ）  ガス用柱状中空部の中心軸に対して垂直な平面で切断した時の切断平面図の他例
【図７】本発明の不織布製造装置の模式的断面説明図
【図８】比較例２で使用したメルトブロー装置用ダイの模式的断面図
【発明を実施するための最良の形態】
【００１６】
本発明の紡糸装置について、紡糸装置の先端部を拡大した斜視図である図１（ａ）、及び図１（ａ）におけるＣ平面切断図である図１（ｂ）をもとに説明する。
【００１７】
本発明の紡糸装置は加熱溶融したポリマーの紡糸液を吐出できる液吐出部Ｅｌを一方の端部に有する液吐出ノズルＮｌ１本と、加熱ガスを吐出できるガス吐出部Ｅｇを一方の端部に有するガス吐出ノズルＮｇ１本の外壁面が当接し、ガス吐出ノズルＮｇのガス吐出部Ｅｇが液吐出部Ｅｌよりも上流側となる位置にある。なお、液吐出ノズルＮｌは液吐出部Ｅｌを端部とする液用柱状中空部Ｈｌを有しており、ガス吐出ノズルＮｇはガス吐出部Ｅｇを端部とするガス用柱状中空部Ｈｇを有している。また、前記液用柱状中空部Ｈｌを延長した液仮想柱状部Ｈｖｌと前記ガス用柱状中空部Ｈｇを延長したガス仮想柱状部Ｈｖｇとは、液吐出ノズルＮｌの壁厚とガス吐出ノズルＮｇの壁厚の和に相当する距離だけ離れて近接した状態にある。しかも前記液用柱状中空部Ｈｌの吐出方向中心軸Ａｌとガス用柱状中空部Ｈｇの吐出方向中心軸Ａｇとが平行である関係にある。更には、図１（ｂ）にガス用柱状中空部Ｈｇの中心軸に対して垂直な平面Ｃで切断した切断図を示すように、ガス用柱状中空部Ｈｇの切断面の外形、液用柱状中空部Ｈｌの切断面の外形ともに円形であり、これら外周間の距離が最も短い直線Ｌ１を、１本だけ引くことができる状態にある。
【００１８】
そのため、図１のような紡糸装置の液吐出ノズルＮｌに加熱溶融したポリマーの紡糸液を供給し、ガス吐出ノズルＮｇに加熱ガスを供給すると、加熱溶融したポリマーの紡糸液は液用柱状中空部Ｈｌを通り液吐出部Ｅｌから液用柱状中空部Ｈｌの軸方向に吐出されると同時に、加熱ガスはガス用柱状中空部Ｈｇを通りガス吐出部Ｅｇからガス用柱状中空部Ｈｇの軸方向に吐出される。この吐出された加熱ガスと吐出された加熱溶融したポリマーの紡糸液とは近接した状態にあり、加熱ガスの吐出方向と紡糸液の吐出方向とは平行関係にあり、しかも平面Ｃ上、吐出された加熱ガスと吐出された紡糸液とは最も近い点が１点、つまり、紡糸液は１本の直線状に加熱ガスおよび随伴気流による剪断作用を受けるため、細径化しながら液用柱状中空部Ｈｌの軸方向に飛翔し、繊維化する。このように、紡糸液に対して均一に剪断作用を作用させることができるため、繊維径の揃った繊維を紡糸することができる。
【００１９】
液吐出ノズルＮｌは加熱溶融したポリマーの紡糸液を吐出できるものであれば良く、液吐出部Ｅｌの形状は特に限定するものではないが、液吐出部Ｅｌの形状は、例えば、円形、長円形、楕円形、多角形（例えば、三角形、四角形、六角形）であることができる。加熱ガス及び随伴気流の剪断作用を１本の直線状に受け、ショットやビーズ（粒子形状の樹脂）を生じにくいように、円形であるのが好ましい。なお、液吐出部Ｅｌの形状が多角形である場合には、多角形の１つの角をガス吐出ノズルＮｇ側となるように配置することにより、加熱ガス及び随伴気流の剪断作用が１本の直線状となり、ショットやビーズ（粒子形状の樹脂）を生じにくくなる。つまり、ガス用柱状中空部Ｈｇの中心軸に対して垂直な平面で切断した時に、ガス用柱状中空部Ｈｇの切断面の外周と液用柱状中空部Ｈｌの切断面の外周との距離が最も短い直線を、１本だけ引くことができる状態となり、吐出された紡糸液は加熱ガス及び随伴気流の剪断作用を１本の直線状に受け、ショットやビーズ（粒子形状の樹脂）を生じにくくなる。
【００２０】
また、液吐出部Ｅｌの大きさも特に限定するものではないが、０．０３〜２０ｍｍ２であるのが好ましく、０．０３〜０．８ｍｍ２であるのがより好ましい。０．０３ｍｍ２よりも小さいと、粘度の高い紡糸液を吐出するのが困難になる傾向があり、２０ｍｍ２を超えると、吐出された紡糸液全体に剪断作用を働かせることが困難となり、ショットやビーズ（粒子形状の樹脂）を生じやすくなる傾向があるためである。
【００２１】
なお、液吐出ノズルＮｌの材質は特に限定するものではないが、加熱溶融したポリマーを吐出するため、金属製であるのが好ましい。また、金属製のチューブを用いることもできる。更に、図１においては、円柱状の液吐出ノズルＮｌを図示しているが、先端が傾斜を持って切断された鋭角ノズルを使用することもできる。この鋭角ノズルの場合、紡糸液の粘度が高い場合に有効である。このような鋭角ノズルを使用する場合、尖った側をガス吐出ノズル側とすると、加熱ガス及び随伴気流の剪断作用を受けやすく、安定して繊維化できる。
【００２２】
ガス吐出ノズルＮｇは加熱ガスを吐出できるものであれば良く、ガス吐出部Ｅｇの形状は特に限定するものではないが、ガス吐出部Ｅｇの形状は、例えば、円形、長円形、楕円形、多角形（例えば、三角形、四角形、六角形）であることができる。加熱ガス及び随伴気流の剪断作用を働きやすくするために、円形であるのが好ましい。なお、ガス吐出部Ｅｇの形状が多角形である場合には、多角形の１つの角を液吐出ノズルＮｌ側となるように配置することにより、加熱ガス及び随伴気流の剪断作用が働きやすくなる。つまり、ガス用柱状中空部Ｈｇの中心軸に対して垂直な平面で切断した時に、ガス用柱状中空部Ｈｇの切断面の外周と液用柱状中空部Ｈｌの切断面の外周との距離が最も短い直線を、１本だけ引くことができる状態となり、吐出された紡糸液は加熱ガス及び随伴気流の剪断作用を１本の直線状に受け、ショット、或いはビーズ（粒子形状の樹脂）を生じにくくなる。
【００２３】
また、ガス吐出部Ｅｇの大きさも特に限定するものではないが、０．０３〜７９ｍｍ２であるのが好ましく、０．０３〜２０ｍｍ２であるのがより好ましい。０．０３ｍｍ２よりも小さいと、吐出された紡糸液全体に剪断作用を働かせることが困難になる傾向があり、安定して繊維化することが困難になる傾向があるためで、７９ｍｍ２を超えると剪断作用を働かせるために十分な風速が必要で、多量の加熱ガスが必要となって不経済であるためである。なお、ガス吐出部Ｅｇの大きさは液吐出部Ｅｌの大きさと同じか、より大きいのが好ましい。加熱ガス及び随伴気流の剪断作用が働きやすいためである。
【００２４】
なお、ガス吐出ノズルＮｇの材質は特に限定するものではないが、加熱ガスを吐出するため、金属製であるのが好ましい。また、ガス吐出ノズルに替えて金属製チューブを用いることもできる。
【００２５】
ガス吐出ノズルＮｇはガス吐出部Ｅｇが液吐出部Ｅｌよりも上流側（紡糸液の供給側）となる位置に配置されているため、液吐出部周辺へ紡糸液が巻き上がるのを防止できる。そのため、液吐出部を汚すことなく、長時間の紡糸が可能である。なお、ガス吐出部Ｅｇと液吐出部Ｅｌとの距離は特に限定するものではないが、１０ｍｍ以下であることが好ましく、５ｍｍ以下であることがより好ましい。１０ｍｍを超えると紡糸液に対する加熱ガス及び随伴気流の剪断力が不十分となり、繊維化しにくくなる傾向があるためである。ガス吐出部Ｅｇと液吐出部Ｅｌとの距離の差の下限は特に限定するものではなく、ガス吐出部Ｅｇと液吐出部Ｅｌとが一致していなければ良い。
【００２６】
液用柱状中空部Ｈｌは紡糸液の通過経路であり、紡糸液の吐出時における形状を形作り、ガス用柱状中空部Ｈｇは加熱ガスの通過経路であり、加熱ガスの吐出時における形状を形作る。
【００２７】
なお、液用柱状中空部Ｈｌを延長した液仮想柱状部Ｈｖｌは液吐出部Ｅｌから吐出された紡糸液の吐出直後の飛翔経路であり、ガス用柱状中空部Ｈｇを延長したガス仮想柱状部Ｈｖｇはガス吐出部Ｅｇから吐出された加熱ガスの吐出直後の噴出経路である。この液仮想柱状部Ｈｖｌとガス仮想柱状部Ｈｖｇとの距離は液吐出ノズルＮｌの壁厚とガス吐出ノズルＮｇの壁厚の和に相当しているが、この距離は２ｍｍ以下であることが好ましく、１ｍｍ以下であることがより好ましい。２ｍｍを超えると加熱ガス及び随伴気流の剪断力が作用しにくく、繊維化しにくくなる傾向があるためである。
【００２８】
この液仮想柱状部Ｈｖｌとガス仮想柱状部Ｈｖｇのいずれも内部充実した柱状である。例えば、円柱状の液仮想部を中空円柱状のガス仮想部で覆った状態、又は円柱状のガス仮想部を中空円柱状の液仮想部で覆った状態であると、ガス仮想柱状部の中心軸に対して垂直な平面で切断した時に、液仮想部の切断面の外周とガス仮想部の切断面の内周、又はガス仮想部の切断面の外周と液仮想部の切断面の内周との距離が最も短い直線を無数に引くことができる結果、様々な点に加熱ガス及び随伴気流の剪断力が作用し、繊維化が不十分となり、ショット、或いはビーズ（粒子形状の樹脂）が多くなるためである。この「仮想柱状部」はノズルの内壁面を延長して形成される部分である。
【００２９】
更に、液用柱状中空部Ｈｌの吐出方向中心軸Ａｌとガス用柱状中空部Ｈｇの吐出方向中心軸Ａｇとが平行で、吐出された紡糸液に対して１本の直線状に加熱ガス及び随伴気流を作用させることができるため、安定して繊維を紡糸することができる。例えば、円柱状の液用中空部を中空円柱状のガス中空部で覆った状態、又は円柱状のガス中空部を中空円柱状の液用中空部で覆った状態であるように、これら中心軸が一致すると、加熱ガス及び随伴気流の剪断力を１本の直線状に作用させることができず、繊維化が不十分となり、ショット、或いはビーズ（粒子形状の樹脂）が多くなる。また、これら中心軸が交差又はねじれの位置にあると、加熱ガス及び随伴気流による剪断力が作用しないか、作用したとしても不均一であることから、安定して繊維を紡糸することができない。この「平行」であるとは、液用柱状中空部Ｈｌの吐出方向中心軸Ａｌとガス用柱状中空部Ｈｇの吐出方向中心軸Ａｇとが同一平面上に位置することができ、しかも平行であることを意味する。また、「吐出方向中心軸」とは吐出部の中心と仮想柱状部の横断面における中心とを結んでできる直線である。
【００３０】
本発明の紡糸装置はガス用柱状中空部Ｈｇの中心軸に対して垂直な平面で切断した時に、ガス用柱状中空部Ｈｇの切断面の外周と液用柱状中空部Ｈｌの切断面の外周との距離が最も短い直線を、１本だけ引くことができる（図１（ｂ））。このようなガス用柱状中空部から吐出された加熱ガス及び随伴気流は、液用柱状中空部から吐出された紡糸液に対して、１本の直線状に作用し、剪断作用を発揮することができるため、ショット、或いはビーズ（粒子形状の樹脂）を生じることなく、安定して紡糸することができる。例えば、前記直線を２本引くことができる場合には、一方の点で作用する場合と他方の点で作用する場合とが交互になるなど、安定して剪断作用を発揮することができない結果、ショット、或いはビーズ（粒子形状の樹脂）を発生し、安定して紡糸することができない。
【００３１】
なお、図１（ａ）には図示していないが、液吐出ノズルＮｌは加熱溶融したポリマーの供給装置（例えば、押出し機、ヒーターにより加熱された金属製シリンジなど）に接続されており、ガス吐出ノズルＮｇは加熱ガスの供給装置（例えば、ヒーターに接続した圧縮機、ガスボンベ、ブロアなど）に接続されている。
【００３２】
図１においては、１組の紡糸装置しか描いていないが、２組以上の紡糸装置を配置することができる。２組以上の紡糸装置を配置することによって、生産性を高めることができる。
【００３３】
また、図１においては、液吐出ノズルＮｌとガス吐出ノズルＮｇとを固定した状態にあるが、前述のような関係を満たす限り、図１の態様に限定されない。例えば、段差を有する基材に対して液用柱状中空部Ｈｌとガス用柱状中空部Ｈｇを穿孔したものであっても良い。また、液吐出ノズルＮｌの液吐出部Ｅｌ及び／又はガス吐出ノズルＮｇのガス吐出部Ｅｇの位置を自由に調整できる機構を備えていることもできる。
【００３４】
本発明の別の紡糸装置について、液吐出部２箇所とガス吐出部１箇所とを有する紡糸装置の先端部を拡大した斜視図である図４及び図４におけるＣ平面切断図である図５（ａ）をもとに説明する。
【００３５】
この紡糸装置は加熱溶融したポリマーの紡糸液を吐出できる第１液吐出部Ｅｌ１を一方の端部に有する第１液吐出ノズルＮｌ１と、加熱溶融したポリマーの紡糸液を吐出できる第２液吐出部Ｅｌ２を一方の端部に有する第２液吐出ノズルＮｌ２とが、加熱ガスを吐出できるガス吐出部Ｅｇを一方の端部に有するガス吐出ノズルＮｇを挟むように外壁面が当接し、ガス吐出ノズルＮｇのガス吐出部Ｅｇが第１液吐出部Ｅｌ１、第２液吐出部Ｅｌ２のいずれよりも上流側となる位置にある。なお、第１液吐出ノズルＮｌ１は第１液吐出部Ｅｌ１を端部とする第１液用柱状中空部Ｈｌ１を有し、第２液吐出ノズルＮｌ２は第２液吐出部Ｅｌ２を端部とする第２液用柱状中空部Ｈｌ２を有し、ガス吐出ノズルＮｇはガス吐出部Ｅｇを端部とするガス用柱状中空部Ｈｇを有している。また、前記第１液用柱状中空部Ｈｌ１を延長した第１液仮想柱状部Ｈｖｌ１と前記ガス用柱状中空部Ｈｇを延長したガス仮想柱状部Ｈｖｇとは、第１液吐出ノズルＮｌ１の壁厚とガス吐出ノズルＮｇの壁厚の和に相当する距離だけ離れて近接した状態にあり、前記第２液用柱状中空部Ｈｌ２を延長した第２液仮想柱状部Ｈｖｌ２と前記ガス用柱状中空部Ｈｇを延長したガス仮想柱状部Ｈｖｇとは、第２液吐出ノズルＮｌ２の壁厚とガス吐出ノズルＮｇの壁厚の和に相当する距離だけ離れて近接した状態にある。しかも前記第１液用柱状中空部Ｈｌ１の第１吐出方向中心軸Ａｌ１とガス用柱状中空部Ｈｇの吐出方向中心軸Ａｇとが平行である関係にあり、前記第２液用柱状中空部Ｈｌ２の第２吐出方向中心軸Ａｌ２とガス用柱状中空部Ｈｇの吐出方向中心軸Ａｇとが平行である関係にある。更には、ガス用柱状中空部Ｈｇの中心軸Ａｇに対して垂直な平面で切断した時に、ガス用柱状中空部Ｈｇの切断面の外形が円形であり、液用柱状中空部Ｈｌ１、Ｈｌ２の切断面の外形がいずれも円形であり、ガス用柱状中空部Ｈｇの切断面の外周と液用柱状中空部Ｈｌ１、Ｈｌ２の切断面の外周との距離が最も短い直線Ｌ１、Ｌ２を、いずれの組み合わせにおいても、１本だけ引くことができる状態にある（図５（ａ）参照）。
【００３６】
そのため、図４のような紡糸装置の第１液吐出ノズルＮｌ１及び第２液吐出ノズルＮｌ２に加熱溶融したポリマーの紡糸液を供給し、ガス吐出ノズルＮｇに加熱ガスを供給すると、紡糸液は第１液用柱状中空部Ｈｌ１、第２液用柱状中空部Ｈｌ２をそれぞれ通り、第１液吐出部Ｅｌ１、第２液吐出部Ｅｌ２から第１液用柱状中空部Ｈｌ１の第１軸方向、第２液用柱状中空部Ｈｌ２の第２軸方向にそれぞれ吐出されると同時に、加熱ガスはガス用柱状中空部Ｈｇを通りガス吐出部Ｅｇからガス用柱状中空部Ｈｇの軸方向に吐出される。この吐出された加熱ガスと吐出された各紡糸液とはいずれも近接した状態にあり、各液吐出部の直近においては、吐出ガスの中心軸Ａｇと各吐出紡糸液の中心軸Ａｌ１、Ａｌ２とがいずれも平行関係にあり、しかもＣ平面上、吐出された加熱ガスと吐出された紡糸液とは、いずれの組み合わせにおいても最も近い点が１箇所であることから、つまり、いずれの紡糸液も１本の直線状に加熱ガスおよび随伴気流による剪断作用を受け、細径化しながら第１液用柱状中空部Ｈｌ１の第１軸方向、第２液用柱状中空部Ｈｌ２の第２軸方向にそれぞれ飛翔し、繊維化する。また、１つの加熱ガス流によって、２つの紡糸液を紡糸して繊維化することができ、加熱ガス量を減らすことができるためエネルギー的に有利である。なお、直接不織布を製造する場合には、加熱ガス量を減らすことができるため、集積した繊維の飛散を抑制し、地合いの均一な不織布を製造することができる。また、吸引装置を使用する場合、吸引装置を大型化する必要がないことからエネルギー的に有利であり、また、吸引装置の吸引力を強くする必要がないため、厚さの薄い不織布から厚い不織布まで製造することができる。
【００３７】
第１液吐出ノズルＮｌ１、第２液吐出ノズルＮｌ２は加熱溶融したポリマーの紡糸液を吐出できるものであれば良く、第１液吐出部Ｅｌ１、第２液吐出部Ｅｌ２の外形は特に限定するものではなく、例えば、円形、長円形、楕円形、多角形（例えば、三角形、四角形、六角形）であることができる。加熱ガス及び随伴気流の剪断作用を１本の直線状に作用を受け、ショットやビーズ（粒子形状の樹脂）を生じにくいように、円形であるのが好ましい。つまり、第１液吐出ノズルＮｌ１、第２液吐出ノズルＮｌ２の外形が円形であると、ガス用柱状中空部Ｈｇの中心軸Ａｇに対して垂直な平面で切断した時に、ガス用柱状中空部Ｈｇの切断面の外周と液用柱状中空部Ｈｌ１、Ｈｌ２の切断面の外周との距離が最も短い直線Ｌ１、Ｌ２を、いずれの組み合わせにおいても１本だけ引くことができる状態となりやすいため、吐出された紡糸液は加熱ガス及び随伴気流の剪断作用を１本の直線状に受け、ショットやビーズ（粒子形状の樹脂）を生じにくくなる。なお、第１液吐出部Ｅｌ１と第２液吐出部Ｅｌ２の外形は同じ外形であっても良いし、異なる外形であっても良いが、いずれも円形であるのが好ましい。
【００３８】
第１液吐出部Ｅｌ１、第２液吐出部Ｅｌ２の形状が多角形である場合には、多角形の１つの角をガス吐出ノズルＮｇ側となるように配置することにより、加熱ガス及び随伴気流の剪断作用を１本の直線状に受け、ショットやビーズ（粒子形状の樹脂）を生じにくくするのが好ましい。つまり、ガス用柱状中空部Ｈｇの中心軸Ａｇに対して垂直な平面で切断した時に、ガス用柱状中空部Ｈｇの切断面の外周と第１液用柱状中空部Ｈｌ１、第２液用柱状中空部Ｈｌ２の切断面の外周との距離が最も短い直線（図５（ａ）〜（ｅ）におけるＬ１、Ｌ２）を、いずれの組み合わせにおいても、１本だけ引くことができるように第１液吐出ノズルＮｌ１、第２液吐出ノズルＮｌ２を配置すると、紡糸液は加熱ガス及び随伴気流の剪断作用を１本の直線状に受け、安定して紡糸でき、ショットやビーズ（粒子形状の樹脂）を生じにくくなる。したがって、ガス吐出部Ｅｇの形状が円形であれば、多角形状の第１液吐出部Ｅｌ１、第２液吐出部Ｅｌ２の辺をガス吐出ノズルＮｇ側となるように配置することも可能である（図５（ｅ）参照）。
【００３９】
また、第１液吐出部Ｅｌ１及び第２液吐出部Ｅｌ２の大きさも特に限定するものではないが、いずれも０．０１〜２０ｍｍ２であるのが好ましく、０．０１〜２ｍｍ２であるのがより好ましい。０．０１ｍｍ２よりも小さいと、粘度の高い紡糸液を吐出するのが困難になる傾向があり、２０ｍｍ２を超えると、加熱ガス及び随伴気流の作用を１本の直線状にするのが難しくなり、安定して紡糸できなくなる傾向があるためである。
【００４０】
なお、第１液吐出ノズルＮｌ１及び第２液吐出ノズルＮｌ２の材質は特に限定するものではないが、加熱溶融したポリマーを吐出することから金属製であるのが好ましい。また、金属製のチューブを用いることもできる。更に、図４においては、円柱状の第１液吐出ノズルＮｌ１及び第２液吐出ノズルＮｌ２を図示しているが、先端が傾斜を持って切断された鋭角ノズルを使用することもできる。この鋭角ノズルの場合、紡糸液の粘度が高い場合に有効である。このような鋭角ノズルを使用する場合、尖った側をガス吐出ノズル側とすると、加熱ガス及び随伴気流の剪断作用を受けやすく、安定して繊維化できる。
【００４１】
なお、図４においては、第１液吐出ノズルＮｌ１と第２液吐出ノズルＮｌ２の２本について図示しているが、液吐出ノズルは２本である必要はなく、３本以上であっても良い（図６参照）。この液吐出ノズルの本数が多ければ多いほど、加熱ガスを効率的に利用し、生産性良く紡糸することができる。
【００４２】
ガス吐出ノズルＮｇは加熱ガスを吐出できるものであれば良く、ガス吐出部Ｅｇの形状は特に限定するものではなく、例えば、円形、長円形、楕円形、多角形（例えば、三角形、四角形、六角形）であることができる。ガス吐出部に対して各液吐出部をどのように配置しても、各液吐出部から吐出された各紡糸液に、ガス吐出部から吐出された加熱ガスおよび随伴気流による剪断力をそれぞれ１本の直線状に作用させ、細径化した繊維を紡糸しやすいように、円形であるのが好ましい。なお、ガス吐出部Ｅｇの形状が多角形である場合には、多角形の１つの角を第１液吐出ノズルＮｌ１側となり、もう１つの角が第２液吐出ノズルＮｌ２側となるように配置することにより、加熱ガス及び随伴気流の剪断作用が働きやすくなる。つまり、前述の通り、ガス用柱状中空部Ｈｇの中心軸Ａｇに対して垂直な平面で切断した時に、ガス用柱状中空部Ｈｇの切断面の外周と第１液用柱状中空部Ｈｌ１、第２液用柱状中空部Ｈｌ２の切断面の外周との距離が最も短い直線Ｌ１、Ｌ２を、いずれの組み合わせにおいても、１本だけ引くことができる状態となるように第１液吐出ノズルＮｌ１、第２液吐出ノズルＮｌ２を配置する（図５（ｃ）〜（ｄ）参照）と、紡糸液は加熱ガス及び随伴気流の剪断作用を１本の直線状に受け、ショットやビーズ（粒子形状の樹脂）を生じにくくなる。
【００４３】
また、ガス吐出部Ｅｇの大きさも特に限定するものではないが、０．０１〜７９ｍｍ２であるのが好ましく、０．０１５〜２０ｍｍ２であるのがより好ましい。０．０１ｍｍ２よりも小さいと、吐出された各紡糸液全体に剪断作用を働かせることが困難になる傾向があり、安定して繊維化することが困難になる傾向があるためで、７９ｍｍ２を超えると剪断作用を働かせるために十分な風速が必要で、多量の加熱ガスが必要となって不経済であるためである。
【００４４】
なお、ガス吐出ノズルＮｇの材料は特に限定するものではないが、加熱ガスを吐出するため金属製であるのが好ましい。また、ガス吐出ノズルに替えて金属製チューブを用いることもできる。
【００４５】
ガス吐出ノズルＮｇはガス吐出部Ｅｇが第１液吐出部Ｅｌ１及び第２液吐出部Ｅｌ２よりも上流側（紡糸液の供給側）となる位置に配置されているため、第１液吐出部Ｅｌ１及び第２液吐出部Ｅｌ２の周辺へ紡糸液が巻き上がるのを防止できる。そのため、液吐出部を汚すことなく、長時間の紡糸が可能である。なお、ガス吐出部Ｅｇと第１液吐出部Ｅｌ１又は第２液吐出部Ｅｌ２との距離は特に限定するものではないが、１０ｍｍ以下であることが好ましく、５ｍｍ以下であることがより好ましい。１０ｍｍを超えると第１液吐出部Ｅｌ１又は第２液吐出部Ｅｌ２における加熱ガス及び随伴気流の剪断力が不十分となり、繊維化しにくくなる傾向があるためである。ガス吐出部Ｅｇと第１液吐出部Ｅｌ１及び第２液吐出部Ｅｌ２との距離の下限は特に限定するものではなく、ガス吐出部Ｅｇと第１液吐出部Ｅｌ１及び第２液吐出部Ｅｌ２とが一致していなければ良い。
【００４６】
なお、ガス吐出部Ｅｇと第１液吐出部Ｅｌ１又は第２液吐出部Ｅｌ２との距離は同じであっても異なっていても良いが、同じであると、各紡糸液に対して同程度の剪断力を作用させることができ、安定して紡糸できるため好適である。
【００４７】
第１液用柱状中空部Ｈｌ１及び第２液用柱状中空部Ｈｌ２は紡糸液の通過経路であり、紡糸液の吐出時における形状を形作り、ガス用柱状中空部Ｈｇは加熱ガスの通過経路であり、加熱ガスの吐出時における形状を形作る。本発明においては、第１液用柱状中空部Ｈｌ１、第２液用柱状中空部Ｈｌ２、ガス用柱状中空部Ｈｇのいずれも柱状の紡糸液又は加熱ガスを形成できるため、加熱ガス及び随伴気流の剪断作用を各紡糸液に十分に作用させることができ、繊維化することができる。
【００４８】
なお、第１液用柱状中空部Ｈｌ１を延長した第１液仮想柱状部Ｈｖｌ１は第１液吐出部Ｅｌ１から吐出された紡糸液の吐出直後の飛翔経路であり、第２液用柱状中空部Ｈｌ２を延長した第２液仮想柱状部Ｈｖｌ２は第２液吐出部Ｅｌ２から吐出された紡糸液の吐出直後の飛翔経路であり、ガス用柱状中空部Ｈｇを延長したガス仮想柱状部Ｈｖｇはガス吐出部Ｅｇから吐出された加熱ガスの吐出直後の噴出経路である。この第１液仮想柱状部Ｈｖｌ１とガス仮想柱状部Ｈｖｇとの距離は第１液吐出ノズルＮｌ１の壁厚とガス吐出ノズルＮｇの壁厚の和に相当し、第２液仮想柱状部Ｈｖｌ２とガス仮想柱状部Ｈｖｇとの距離は第２液吐出ノズルＮｌ２の壁厚とガス吐出ノズルＮｇの壁厚の和に相当しているが、これら距離は２ｍｍ以下であることが好ましく、１ｍｍ以下であることがより好ましい。２ｍｍを超えると加熱ガス及び随伴気流の剪断力が作用しにくく、繊維化しにくくなる傾向があるためである。
【００４９】
この第１液仮想柱状部Ｈｖｌ１、第２液仮想柱状部Ｈｖｌ２、ガス仮想柱状部Ｈｖｇのいずれも内部充実した柱状である。例えば、円柱状の第１又は第２液仮想部を中空円柱状のガス仮想部で覆った状態、又は円柱状のガス仮想部を中空円柱状の第１又は第２液仮想部で覆った状態であると、ガス仮想柱状部Ｈｖｇの中心軸Ａｇに対して垂直な平面で切断した時に、第１又は第２液仮想部の切断面の外周とガス仮想部の切断面の内周、又はガス仮想部の切断面の外周と第１又は第２液仮想部の切断面の内周との距離が最も短い直線を無数に引くことができる結果、紡糸液の様々な点で加熱ガス及び随伴気流の剪断力が作用し、繊維化が不十分となり、ショット、或いはビーズ（粒子形状の樹脂）が多くなるためである。この「仮想柱状部」はノズルの内壁面を延長して形成される部分である。
【００５０】
更に、第１液用柱状中空部Ｈｌ１の第１吐出方向中心軸Ａｌ１とガス用柱状中空部Ｈｇの吐出方向中心軸Ａｇとが平行であり、また、第２液用柱状中空部Ｈｌ２の第２吐出方向中心軸Ａｌ２とガス用柱状中空部Ｈｇの吐出方向中心軸Ａｇとが平行であるため、吐出された紡糸液に対して加熱ガス及び随伴気流が１本の直線状に作用し、安定して繊維を形成することができる。例えば、円柱状の第１又は第２液用中空部を中空円柱状のガス中空部で覆った状態、又は円柱状のガス中空部を中空円柱状の第１又は第２液用中空部で覆った状態であるように、これら中心軸が一致すると、加熱ガス及び随伴気流の剪断力を１本の直線状に作用させることができず、繊維化が不安定となり、ショット、或いはビーズ（粒子形状の樹脂）が多くなる。また、これら中心軸が交差又はねじれの位置にあると、加熱ガス及び随伴気流による剪断力が作用しないか、作用したとしても不均一であることから、安定して繊維を形成することができない。この「平行」であるとは、第１又は第２液用柱状中空部の吐出方向中心軸とガス用柱状中空部の吐出方向中心軸とが同一平面上に位置することができ、しかも平行であることを意味する。また、「吐出方向中心軸」とは吐出部の中心と仮想柱状部の横断面における中心とを結んでできる直線である。
【００５１】
本発明の紡糸装置はガス用柱状中空部Ｈｇの中心軸Ａｇに対して垂直な平面で切断した時に、ガス用柱状中空部Ｈｇの切断面の外周と第１液用柱状中空部Ｈｌ１の切断面の外周との距離が最も短い直線Ｌ１を１本だけ引くことができ、ガス用柱状中空部Ｈｇの切断面の外周と第２液用柱状中空部Ｈｌ２の切断面の外周との距離が最も短い直線Ｌ２を１本だけ引くことができる。このようなガス用柱状中空部Ｈｇから吐出された加熱ガス及び随伴気流は、第１液用柱状中空部Ｈｌ１から吐出された紡糸液と第２液用柱状中空部Ｈｌ２から吐出された紡糸液のいずれに対しても１本の直線状に作用し、剪断作用を発揮することができるため、ショットやビーズ（粒子形状の樹脂）を生じることなく、安定して紡糸することができる。例えば、前記直線を２本引くことができる場合には、一方の点で作用する場合と他方の点で作用する場合とが交互になるなど、安定して剪断作用を発揮することができない結果、ショットやビーズ（粒子形状の樹脂）を発生し、安定して紡糸することができない。
【００５２】
なお、図４には図示していないが、第１液吐出ノズルＮｌ１及び第２液吐出ノズルＮｌ２は加熱溶融したポリマーを供給できる供給装置（例えば、押出し機、ヒーターにより加熱された金属製シリンジなど）に接続されており、ガス吐出ノズルＮｇは加熱ガスを供給できる供給装置（例えば、ヒーターに接続した圧縮機、ガスボンベ、ブロアなど）に接続されている。
【００５３】
図４においては、１組の紡糸装置しか描いていないが、２組以上の紡糸装置を配置することができる。２組以上の紡糸装置を配置することによって、生産性を更に高めることができる。
【００５４】
また、図４においては、第１液吐出ノズルＮｌ１、第２液吐出ノズルＮｌ２、及びガス吐出ノズルＮｇとを固定した状態にあるが、前述のような関係を満たす限り、図４の態様に限定されない。例えば、段差を有する基材に対して第１液用柱状中空部Ｈｌ１、第２液用柱状中空部Ｈｌ２、ガス用柱状中空部Ｈｇを穿孔したものであっても良い。また、第１液吐出ノズルＮｌ１の第１液吐出部Ｅｌ１、第２液吐出ノズルＮｌ２の第２液吐出部Ｅｌ２、及び／又はガス吐出ノズルＮｇのガス吐出部Ｅｇの位置を自由に調整できる機構を備えていることもできる。
【００５５】
本発明の不織布製造装置は前述のような紡糸装置に加えて、繊維の捕集体を備えているため、繊維を捕集して不織布を製造することができる。本発明の不織布製造装置について、不織布製造装置の模式的断面説明図である図７を参照しながら説明する。
【００５６】
図７の不織布製造装置は前述のような２つの液吐出ノズルを有する紡糸装置１に加えて、紡糸された繊維を捕集できる捕集体３、捕集体３の下流側に位置し、紡糸された繊維を吸引できるサクション装置４を備えている。なお、紡糸装置１には加熱溶融したポリマーを第１液吐出ノズルＮｌ１へ供給できる第１紡糸液供給装置、及び同じ又は異なる加熱溶融したポリマーを第２液吐出ノズルＮｌ２へ供給できる第２紡糸液供給装置が接続され、加熱ガスをガス吐出ノズルＮｇへ供給できる加熱ガス供給装置が接続されている。
【００５７】
このような不織布製造装置の場合、紡糸液は第１紡糸溶液供給装置及び第２紡糸溶液供給装置によって、第１液吐出ノズルＮｌ１、第２液吐出ノズルＮｌ２へそれぞれ供給されると同時に、加熱ガス供給装置によって加熱ガスがガス吐出ノズルＮｇへ供給される。そのため、第１液吐出ノズルＮｌ１及び第２液吐出ノズルＮｌ２から吐出された紡糸液は、それぞれガス吐出ノズルＮｇから吐出された加熱ガスの剪断作用によって延伸され、繊維化するとともに、これら繊維は均一に混合しながら、捕集体３へ向かって飛翔し、この飛翔した繊維は直接、捕集体３上に集積し、不織布を形成する。
【００５８】
図７の不織布製造装置においては、１つのガス吐出ノズルに対して２つ以上の液吐出ノズルを配置した紡糸装置を使用しており、吐出ガス量を少なくすることができるため、集積した繊維の飛散を抑制して地合いの均一な不織布を生産性良く製造できる。また、加熱ガス量を減らすことができ、サクション装置４を大型化する必要がないためエネルギー的に有利である。
【００５９】
なお、この繊維を集積する際に、捕集体３の下流側にはサクション装置４が配置されているため、ガス吐出ノズルＮｇから吐出された加熱ガスは速やかに排出され、加熱ガスの作用によって不織布が乱れるということがない。
【００６０】
図７においては、コンベアからなる捕集体３であるが、捕集体３は繊維を直接集積できるものであれば良く、例えば、不織布、織物、編物、ネット、ドラム、ベルト或いは平板を捕集体として使用できる。また、図７においては、加熱ガスを吐出しているため、加熱ガスを吸引して捕集体上に繊維を集積しやすく、また集積した繊維が乱れないように、通気性の捕集体を使用し、捕集体の紡糸装置側とは反対面側にサクション装置４を設置するのが好ましい。なお、サクション装置４を使用しない場合には、捕集体は通気性である必要はない。
【００６１】
図７においては、捕集体３を紡糸装置１の第１液吐出ノズルＮｌ１及び第２液吐出ノズルＮｌ２からの吐出方向下側（重力の作用方向）に配置し、第１液吐出ノズルＮｌ１及び第２液吐出ノズルＮｌ２の吐出方向と捕集体３の捕集面とが直交する位置関係にあるが、第１液吐出ノズルＮｌ１及び第２液吐出ノズルＮｌ２からの吐出方向と捕集体３の捕集面とが平行である位置関係にあっても、第１液吐出ノズルＮｌ１及び第２液吐出ノズルＮｌ２からの吐出方向と捕集体３の捕集面とが交差する位置関係にあっても良い。なお、第１液吐出ノズルＮｌ１及び第２液吐出ノズルＮｌ２からの吐出方向は重力の作用方向と同じであっても、重力の作用方向と反対方向であっても、重力の作用方向と直交する方向であっても、重力の作用方向と交差する方向であっても良く、特に限定するものではない。
【００６２】
なお、捕集体３を紡糸装置１のガス吐出部Ｅｇと対向して配置、特に直角に配置する場合、捕集体３の捕集面と紡糸装置１の第１液吐出ノズルＮｌ１及び第２液吐出ノズルＮｌ２との距離は、紡糸液の吐出量や加熱ガス流速によって変化するため特に限定するものではないが、１０〜１０００ｍｍであるのが好ましい。１０ｍｍ未満であると、加熱ガスなどの影響を受けて、捕集体上に集積した繊維が溶けてしまったり、或いは、繊維同士が溶着する傾向があるためであり、１０００ｍｍを超えると、加熱ガスの流れが乱れ、繊維が切れて飛散しやすくなる傾向があるためである。
【００６３】
サクション装置４は特に限定するものではないが、加熱ガス供給装置からのガス供給量、製造する不織布の厚さによって風速条件を調整できるものが好ましい。
【００６４】
なお、第１紡糸液供給装置又は第２紡糸液供給装置としては、例えば、押出し機、ヒーターにより加熱された金属製シリンジなどを挙げることができ、加熱ガス供給装置として、例えば、ヒーターに接続した圧縮機、ガスボンベ、ブロアなどを挙げることができる。
【００６５】
図７の不織布製造装置においては、紡糸装置１を１台だけ配置しているが、１台である必要はなく、２台以上配置することができる。２台以上配置することによって不織布の生産性を高めることができる。また、図７の不織布製造装置においては、１本のガス吐出ノズルに対して２本の液吐出ノズルを配置した紡糸装置１を使用しているが、１本のガス吐出ノズルに対して３本以上の液吐出ノズルを配置した紡糸装置を使用することもできる。
【００６６】
また、図７の不織布製造装置においては、不織布を結合させるための装置を配置していないが、不織布を結合するための装置を配置することができる。例えば、バインダーを付与し、乾燥する装置、繊維同士を融着させることのできる熱処理装置、繊維同士を絡合させることのできる絡合装置、などを配置することができる。
【００６７】
更に、図７の不織布製造装置においては、ガス吐出ノズルから吐出された加熱ガスの作用のみによって繊維化しているが、加熱ガスの作用に加えて、電界を作用させることによって、繊維化を促進することができる。例えば、紡糸装置１の第１液吐出ノズルＮｌ１及び／又は第２液吐出ノズルＮｌ２に電圧を印加するとともに、捕集体３をアースすることによって、第１液吐出ノズルＮｌ１及び／又は第２液吐出ノズルＮｌ２と捕集体３との間に電界を形成すると、加熱ガスの剪断作用によって延伸されずショットやビーズ（粒子形状の樹脂）となりやすい紡糸液が、電界の作用によって引き伸ばされて繊維化することができる。また、電界の作用によって、繊維が帯電し、互いに反発することによって、繊維同士が結着した繊維束を形成せず、個々の繊維が分散した状態で捕集できるため、より繊維径の揃った不織布を製造できる。なお、このように第１液吐出ノズルＮｌ１及び／又は第２液吐出ノズルＮｌ２に電圧を印加する場合には、従来の静電紡糸法による電圧よりも低い電圧で良いため、静電紡糸法により形成した不織布よりも嵩高な不織布とすることができる。
【００６８】
なお、第１液吐出ノズルＮｌ１及び／又は第２液吐出ノズルＮｌ２に電圧を印加できる電源としては、例えば、直流高電圧発生装置やヴァン・デ・グラフ起電機を挙げることができる。また、印加極性は正であっても負であっても良い。なお、第１液吐出ノズルＮｌ１及び／又は第２液吐出ノズルＮｌ２ではなく、第１液吐出ノズルＮｌ１及び／又は第２液吐出ノズルＮｌ２内に挿入したワイヤー等に印加しても良い。更には、捕集体３に対して印加し、第１液吐出ノズルＮｌ１及び／又は第２液吐出ノズルＮｌ２をアースしても良い。或いは、第１液吐出ノズルＮｌ１及び／又は第２液吐出ノズルＮｌ２と捕集体３との間に電界が形成されるように、双方に電圧を印加しても良い。また、コンベアの下流側に対向電極を配置し、対向電極をアース又は印加し、第１液吐出ノズルＮｌ１及び／又は第２液吐出ノズルＮｌ２との間に電界を形成することもできる。
【００６９】
この第１液吐出ノズルＮｌ１及び／又は第２液吐出ノズルＮｌ２と捕集体３との間に生じる電位差は、紡糸液の種類、第１液吐出ノズルＮｌ１又は第２液吐出ノズルＮｌ２と捕集体３との距離などの紡糸条件によって変化するため、特に限定するものではないが、０．０５〜１．５ｋＶ／ｃｍであるのが好ましい。電位差が１．５ｋＶ／ｃｍを超えると、加熱ガスの剪断作用による紡糸よりも静電紡糸法と同様の電圧による紡糸が支配的となるが、加熱ガスの作用も受けて不織布の地合いが悪くなる傾向があるためである。他方、０．０５ｋＶ／ｃｍ未満であると、繊維の帯電が不十分あるいは弱いため、糸玉、繊維束、ショット、粒等、繊維以外のものも多く含む不織布となる傾向があるためである。
【００７０】
本発明の不織布の製造方法は前記不織布製造装置を用いる方法である。特には、紡糸装置のガス吐出部Ｅｇから流速１００ｍ／ｓｅｃ．以上の加熱ガスを吐出するのが好ましい。ガス吐出部Ｅｇから流速１００ｍ／ｓｅｃ．以上の加熱ガスを吐出することによって、ショットやビーズ（粒子形状の樹脂）の発生を抑え、繊維径の揃った細径化した繊維を含む不織布を効率的に製造することができるためである。より好ましくは流速１５０ｍ／ｓｅｃ．以上の加熱ガスを吐出し、更に好ましくは流速２００ｍ／ｓｅｃ．以上の加熱ガスを吐出する。なお、加熱ガス流速の上限は捕集体上に集積した繊維を乱すことのない流速であれば良く、特に限定するものではない。
【００７１】
このような流速の加熱ガスを吐出するには、例えば、圧縮機からガス用柱状中空部Ｈｇに加熱ガスを供給すれば良い。なお、加熱ガスの種類は特に限定するものではないが、空気、窒素ガス、アルゴンガスなどを使用することができ、これらの中でも空気であると経済的である。また、加熱ガスの加熱温度は紡糸液を構成するポリマーによって異なるため、特に限定するものではないが、紡糸液と加熱ガスとが接触する部分で、加熱溶融したポリマーの温度よりも１００℃低い温度から、加熱溶融したポリマーの温度よりも１００℃高い温度までの範囲の温度であるのが好ましい。加熱溶融したポリマーの温度よりも低い温度の加熱ガスの場合、冷却作用により繊維の固化を促進することができ、また、加熱溶融したポリマーの温度よりも高い温度の加熱ガスの場合、ポリマーの固化を抑制し、紡糸空間において、長い距離で紡糸液にガスの剪断力を作用させることができる。
【００７２】
なお、液吐出ノズルと捕集体３との間の繊維の飛翔空間に対して、冷却ガスなどを供給して繊維を冷却することにより、繊維の固化を促進することもできる。また、液吐出ノズルと捕集体３との間の繊維の飛翔空間に対して、加熱ガスなどを供給して繊維を加熱、保温することにより、繊維の固化を抑制することもできる。
【００７３】
本発明の製造方法に使用できる各紡糸液は加熱溶融した所望ポリマーであれば良く、特に限定するものではないが、例えば、ポリオレフィン系（ポリプロピレン、ポリエチレン、ポリプロピレンーポリエチレン共重合体、ポリメチルペンテンなど）、ポリエステル系（脂肪族ポリエステル系、芳香族ポリエステル系）、アクリル系（ポリアクリロニトリル、共重合ポリアクリロニトリル）、セルロース系、ポリビニルアルコール、エチレンビニルアルコール、ポリ塩化ビニル、ポリ塩化ビニリデン、ポリカーボネート、ポリスチレン、ポリウレタン、ポリ乳酸、ポリアミド系（ナイロン６、ナイロン６６、ナイロン１２、ナイロン６１０）、ポリアセタール、全芳香族ポリアミド、フッ素系樹脂（ポリフッ化ビニリデン、共重合ポリフッ化ビニリデン）、ポリエーテルスルホン、ポリスルホンなどを使用することができる。
【００７４】
このポリマーの紡糸時の温度範囲はポリマーの融点から融点より２００℃高い温度までの範囲であるのが好ましく、融点より２０℃高い温度から融点より１００℃高い温度までの範囲であるのがより好ましい。温度依存性を示すポリマーの場合、融点より２００℃高い温度よりも高い温度では、ポリマーの熱分解が発生して紡糸が困難となるためである。また、紡糸時のポリマーにかかる剪断速度は、１〜１００００ｓ−１であるのが好ましく、剪断速度５０〜５０００ｓ−１であるのがより好ましい。圧力依存性を示すポリマーの場合、剪断速度が１ｓ−１未満であると、吐出が安定せず、１００００ｓ−１を超えると、高い吐出圧力が必要となり吐出が困難となる傾向があるためである。なお、上記の温度範囲および剪断速度範囲において、ポリマーの紡糸時の粘度が１０〜１００００ｍＰａ・ｓの範囲であるのが好ましく、２０〜８０００ｍＰａ・ｓの範囲であるのがより好ましい。粘度が１０ｍＰａ・ｓ未満であると、粘度が低すぎて曳糸性が悪く、繊維になりにくい傾向があり、粘度が１００００ｍＰａ・ｓを超えると、紡糸液が延伸されにくく、繊維となりにくい傾向があるためである。したがって、溶融時に粘度が１００００ｍＰａ・ｓを超える場合であっても、紡糸液自体又は液用柱状中空部を加熱することにより前記粘度範囲内に収まるのであれば、使用することができる。逆に、溶融時に粘度が１０ｍＰａ・ｓ未満であっても、紡糸液自体又は液用柱状中空部を冷却することにより前記粘度範囲内に収まるのであれば、使用することができる。本発明における「粘度」は、粘度測定装置を用い、紡糸時と同じ温度で測定した、シェアレート１００ｓ−１の時の値をいう。
【００７５】
なお、液吐出部Ｅｌ、Ｅｌ１、Ｅｌ２からの紡糸液の吐出量は紡糸液の粘度やガス流速によって変化するため特に限定するものではないが、０．１〜１００ｃｍ３／時間であるのが好ましい。なお、液吐出部を２箇所以上有する場合、吐出量は同じであっても異なっていても良い。同じであれば、繊維径のより揃った繊維を紡糸することができる。
【００７６】
また、液吐出部を２箇所以上有する場合、液吐出部から２種以上の吐出条件で紡糸液を吐出して繊維化し、異なる種類の繊維が均一に混在する不織布を製造することもできる。例えば、図４のような紡糸装置における、第１液吐出ノズルＮｌ１と第２液吐出ノズルＮｌ２からの吐出条件を異なるようにすると、吐出された紡糸液に作用する加熱ガスは同じであるため、異なった種類の繊維を紡糸することができ、結果として異なった種類の繊維が均一に混在した地合いの優れる不織布を製造することができる。
【００７７】
この「２種以上の吐出条件」とは全く同一ではないことを意味し、例えば、液吐出部の外形が異なる、液吐出部の大きさが異なる、液吐出部のガス吐出部からの距離が異なる、紡糸液の吐出量が異なる、紡糸液の粘度が異なる、紡糸液構成ポリマーが異なる、紡糸液構成ポリマーが２種類以上である場合にはその配合比率が異なる、紡糸液に添加されている添加剤の種類及び／又は量が異なる、などのこれら１つ、又は２つ以上が異なる場合を例示できる。
【００７８】
本発明においては、前述のような紡糸装置を用いて繊維を紡糸し、集積して不織布を製造する以外に、紡糸され、飛翔する繊維に対して、粉体、繊維、及び／又は繊維集合体を供給し、これらを混合することによって、不織布に機能を付与することもできる。
【００７９】
例えば、粉体として、活性炭（例えば、水蒸気賦活炭、アルカリ処理活性炭、酸処理活性炭など）、無機粒子（例えば、二酸化マンガン、酸化鉄、酸化銅、酸化ニッケル、酸化コバルト、酸化亜鉛、チタン含有酸化物、ゼオライト、触媒担持セラミックス、シリカなど）、イオン交換樹脂、植物の種子などを挙げることができる。
【００８０】
繊維として、レーヨン、ポリノジック、キュプラなどの再生繊維、アセテート繊維などの半合成繊維、ナイロン繊維、ビニロン繊維、ビニリデン繊維、ポリ塩化ビニル繊維、ポリエステル繊維、アクリル繊維、ポリエチレン繊維、ポリプロピレン繊維、ポリウレタン繊維などの合成繊維、ガラス繊維、炭素繊維などの無機繊維、綿、麻などの植物繊維、羊毛、絹などの動物繊維などを挙げることができる。
【００８１】
繊維集合体として、前記同種又は異種繊維の集合体を挙げることができる。なお、繊維集合体の集合状態は特に限定するものではなく、例えば、繊維同士が絡んだ状態、繊維同士が接着した状態、繊維同士が融着した状態、繊維同士を撚って糸となった状態、などを挙げることができる。
【００８２】
本発明の不織布は上述の方法により製造された不織布である。したがって、繊維径が小さく、繊維径の揃った繊維を含む不織布である。なお、不織布を構成する平均繊維径は特に限定するものではないが、１００〜２０００ｎｍであることができる。平均繊維径は２００本の繊維径の算術平均値であり、この繊維径は、走査電子顕微鏡（ＳＥＭ）により得た不織布表面の写真画像をもとに、そのスケールから算出して得られる値をいう。
【００８３】
本発明の不織布は繊維径の揃ったものであるが、繊維径のバラツキを示す指標の一つであるＣＶ値が０．５以下、好ましくは０．４５以下、更に好ましくは０．４以下の繊維径の揃った不織布である。このＣＶ値は標準偏差値を平均繊維径で割った値である。なお、標準偏差値は繊維２００本の繊維径の標準偏差値をいい、次の式により算出される値をいう。
標準偏差値＝｛（ｎΣＸ２−（ΣＸ）２）／ｎ（ｎ−１）｝１／２
ｎ：測定数（２００本）、Ｘ：それぞれの繊維の繊維径（μｍ）
【００８４】
本発明の不織布の目付は０．５〜１００ｇ／ｍ２であることができ、厚さは１〜１０００μｍであることができる。目付は１０ｃｍ角の不織布試料の重量から１ｍ２の重量に換算した値であり、厚さは圧縮弾性式厚み計により計測した値であり、具体的には５ｃｍ２の荷重領域に３ｍｍ／ｓの速度で１００ｇｆの荷重をかけたときの値をいう。
【実施例】
【００８５】
以下に本発明の実施例を記載するが、本発明は以下の実施例に限定されるものではない。
【００８６】
（実施例１）
（不織布製造装置の準備）
図１のような次の構成からなる紡糸装置を１台用意した。
（１）  紡糸液供給装置：金属製シリンジ
（２）  加熱ガス供給装置：圧縮機（圧縮エアをヒーターで加熱した金属製配管を通過させてエアを加熱）
（３）  液吐出ノズルＮｌ：金属製
（３）−１  液吐出部Ｅｌ：０．３ｍｍ径（断面積：０．０７ｍｍ２）の円形
（３）−２  液用柱状中空部Ｈｌ：０．３ｍｍ径の円柱状
（３）−３  ノズル外径：０．５５ｍｍ
（３）−４  ノズル本数：１本
（４）  ガス吐出ノズルＮｇ：金属製
（４）−１  ガス吐出部Ｅｇ：０．６ｍｍ径（断面積：０．２８ｍｍ２）の円形
（４）−２  ガス用柱状中空部Ｈｇ：０．６ｍｍ径の円柱状
（４）−３  ノズル外径：０．９ｍｍ
（４）−４  ノズル本数：１本
（４）−５  位置：ガス吐出部Ｅｇが液吐出部Ｅｌよりも５ｍｍ上流側に、ノズルの外壁面が当接するように配置
（５）  液仮想柱状部Ｈｖｌとガス仮想柱状部Ｈｖｇの距離：０．２７５ｍｍ
（６）  液吐出方向中心軸Ａｌとガス吐出方向中心軸Ａｇ：平行
（７）  ガス用柱状中空部Ｈｇの中心軸に対して垂直な平面で切断した時に、ガス用柱状中空部Ｈｇの切断面の外周と液用柱状中空部Ｈｌの切断面の外周との距離が最も短い直線の本数：１本
（８）  捕集体：ネット（３０メッシュ）、加熱ガスの吐出方向中心軸Ａｇと捕集面とが直角であるように配置
（８）−１  液吐出部Ｅｌとの距離：３００ｍｍ
（９）  繊維吸引装置：サクションボックス（サクション口：８０ｍｍ×３５０ｍｍ）
【００８７】
（不織布の製造）
前記不織布製造装置の金属製シリンジ内でポリプロピレン樹脂（ＭＩ＝１５００）を温度２００℃で溶融させた（剪断速度：３１４５ｓ−１、粘度：５０００ｍＰａ・ｓ）後、液吐出ノズルＮｌから０．５ｇ／時間の量で、重力の作用方向へ吐出するとともに、ガス吐出ノズルＮｇから２８０℃に加熱した空気を４．５Ｌ／ｍｉｎ．の量（吐出流速：２６５ｍ／ｓｅｃ．）で吐出し、繊維化するとともに、サクションボックスで吸引（吸引量：１０ｍ３／ｍｉｎ．、風速：７ｍ／ｓｅｃ．）し、繊維を捕集体（ネット）方向へ飛翔させ、速度２ｃｍ／ｍｉｎ．で移動する捕集体上に集積させて、目付３ｇ／ｍ２、厚さ２０μｍの不織布（平均繊維径：３００ｎｍ）を製造した。この不織布の繊維径のＣＶ値は０．４であり、繊維径バラツキが小さく、繊維径の揃った不織布であった。なお、従来のメルトブロー法により製造した不織布の繊維径のＣＶ値は０．６〜０．９である。
【００８８】
（実施例２）
（不織布製造装置の準備）
図４のような次の構成からなる紡糸装置を１台用意した。
（１）−１  第１紡糸液供給装置：金属製シリンジ
（１）−２  第２紡糸液供給装置：金属製シリンジ
（２）  加熱ガス供給装置：圧縮機（圧縮エアをヒーターで加熱した金属製配管を通過させてエアを加熱）
（３）  液吐出ノズルＮｌ１：金属製
（３）−１  第１液吐出部Ｅｌ１：０．３ｍｍ径（断面積：０．０７ｍｍ２）の円形
（３）−２  第１液用柱状中空部Ｈｌ１：０．３ｍｍ径の円柱状
（３）−３  ノズル外径：０．５５ｍｍ
（４）  第２液吐出ノズルＮｌ２：金属製
（４）−１  第２液吐出部Ｅｌ２：０．３ｍｍ径（断面積：０．０７ｍｍ２）の円形
（４）−２  第２液用柱状中空部Ｈｌ２：０．３ｍｍ径の円柱状
（４）−３  ノズル外径：０．５５ｍｍ
（５）  ガス吐出ノズルＮｇ：金属製
（５）−１  ガス吐出部Ｅｇ：０．６ｍｍ径（断面積：０．２８ｍｍ２）の円形
（５）−２  ガス用柱状中空部Ｈｇ：０．６ｍｍ径の円柱状
（５）−３  ノズル外径：０．９ｍｍ
（５）−４  ノズル本数：１本
（５）−５  位置：ガス吐出部Ｅｇが第１液吐出部Ｅｌ１と第２液吐出部Ｅｌ２のいずれよりも５ｍｍ上流側に、ノズルの外壁面が当接するように配置
（６）−１  第１液仮想柱状部Ｈｖｌ１とガス仮想柱状部Ｈｖｇの距離：０．２７５ｍｍ
（６）−２  第１液吐出方向中心軸Ａｌ１とガス吐出方向中心軸Ａｇ：平行
（６）−３  ガス用柱状中空部Ｈｇの中心軸Ａｇに対して垂直な平面で切断した時に、ガス用柱状中空部Ｈｇの切断面の外周と第１液用柱状中空部Ｈｌ１の切断面の外周との距離が最も短い直線Ｌ１の本数：１本
（７）−１  第２液仮想柱状部Ｈｖｌ２とガス仮想柱状部Ｈｖｇの距離：０．２７５ｍｍ
（７）−２  第２液吐出方向中心軸Ａｌ２とガス吐出方向中心軸Ａｇ：平行
（７）−３  ガス用柱状中空部Ｈｇの中心軸Ａｇに対して垂直な平面で切断した時に、ガス用柱状中空部Ｈｇの切断面の外周と第２液用柱状中空部Ｈｌ２の切断面の外周との距離が最も短い直線Ｌ２の本数：１本
（８）  捕集体：ネット（３０メッシュ）、加熱ガスの吐出方向中心軸Ａｇと捕集面とが直角であるように配置
（８）−１  第１液吐出部Ｅｌ１、第２液吐出部Ｅｌ２との距離：３００ｍｍ
（９）  繊維吸引装置：サクションボックス（サクション口：８０ｍｍ×３５０ｍｍ）、捕集体の下流側に配置
【００８９】
（不織布の製造）
前記不織布製造装置の一方の金属製シリンジ（第１紡糸液供給装置）内でポリプロピレン樹脂（ＭＩ＝１５００）を温度２３０℃で溶融（剪断速度：３１４５ｓ−１、粘度：４０００ｍＰａ・ｓ）させるとともに、他方の金属製シリンジ（第２紡糸液供給装置）内でポリプロピレン樹脂（ＭＩ＝５００）を温度２３０℃で溶融（剪断速度：３１４５ｓ−１、粘度：７０００ｍＰ・ｓ）させた後、いずれの液吐出ノズルＮｌ１、Ｎｌ２からも０．５ｇ／時間の量で、重力の作用方向へ吐出するとともに、ガス吐出ノズルＮｇから２８０℃に加熱した空気を４．５Ｌ／ｍｉｎ．の量（吐出流速：２６５ｍ／ｓｅｃ．）で吐出し、繊維化するとともに、サクションボックスで吸引（吸引量：１０ｍ３／ｍｉｎ．、風速：７ｍ／ｓｅｃ．）し、繊維を捕集体（ネット）方向へ飛翔させ、速度２ｃｍ／ｍｉｎ．で移動する捕集体上に集積させて、太い繊維と細い繊維が混在した、目付６ｇ／ｍ２、厚さ６０μｍの不織布を製造した。この不織布を構成する太い繊維は平均繊維径が９００ｎｍで、ＣＶ値０．４の繊維径の揃ったものであり、細い繊維は平均繊維径が２００ｎｍで、ＣＶ値０．４５の繊維径の揃ったものであった。このように、この不織布は個々の繊維は繊維径が揃っているものの、２種類の繊維が混在していることによって繊維径分布の広いものであったため、エアフィルタなどの濾過材として使用すると、低圧力損失で高捕集効率を示すものであった。
【００９０】
（比較例１）
（不織布製造装置の準備）
図３のような液吐出ノズルとガス吐出ノズルの配置を有する、次の構成からなる紡糸装置を１台用意した。
（１）  紡糸液供給装置：金属製シリンジ
（２）  加熱ガス供給装置：圧縮機（圧縮エアをヒーターで加熱した金属製配管を通過させてエアを加熱）
（３）  液吐出ノズルＮｌ：金属製
（３）−１  液吐出部：０．３ｍｍ径（断面積：０．０７ｍｍ２）の円形
（３）−２  液用柱状中空部：０．３ｍｍ径の円柱状
（３）−３  ノズル外径：０．５５ｍｍ
（３）−４  ノズル本数：１本
（４）  ガス吐出ノズルＮｇ：金属製
（４）−１  ガス吐出部：０．８ｍｍ径（断面積：０．２７ｍｍ２）の円形
（４）−２  ガス用柱状中空部：０．８ｍｍ径の円柱状
（４）−３  ノズル外径：１．０ｍｍ
（４）−４  ノズル本数：１本
（４）−５  位置：ガス吐出部が液吐出部よりも５ｍｍ上流側の位置で、液吐出ノズルと同心円状に配置、結果として、ガス吐出部は内径０．５５ｍｍ、外径０．８ｍｍの中空円形状となる（図３参照）
（５）液仮想柱状部とガス仮想柱状部の距離：０．１２５ｍｍ
（６）液吐出方向中心軸とガス吐出方向中心軸：一致
（７）ガス用柱状中空部の中心軸に対して垂直な平面で切断した時に、ガス用柱状中空部の切断面の内周と液用柱状中空部の切断面の外周との距離が最も短い直線の本数：無数
（８）捕集体：ネット（３０メッシュ）、加熱ガスの吐出方向中心軸と捕集面とが直角であるように配置
（８）−１  液吐出部との距離：３００ｍｍ
（９）  繊維吸引装置：サクションボックス（サクション口：８０ｍｍ×３５０ｍｍ）
【００９１】
（不織布の製造）
前記不織布製造装置の金属製シリンジ内でポリプロピレン樹脂（ＭＩ＝１５００）を温度２００℃で溶融させた（剪断速度：３１４５ｓ−１、粘度：５０００ｍＰａ・ｓ）後、液吐出ノズルＮｌから０．５ｇ／時間の量で、重力の作用方向へ吐出するとともに、ガス吐出ノズルＮｇから２８０℃に加熱した空気を４．５Ｌ／ｍｉｎ．の量（吐出流速：２６５ｍ／ｓｅｃ．）で吐出し、繊維化するとともに、サクションボックスで吸引（吸引量：１０ｍ３／ｍｉｎ．、風速：７ｍ／ｓｅｃ．）し、繊維を捕集体（ネット）方向へ飛翔させ、速度２ｃｍ／ｍｉｎ．で移動する捕集体上に集積させて、目付３ｇ／ｍ２、厚さ２０μｍの不織布（平均繊維径：５００ｎｍ、ＣＶ値：０．８）を製造したが、紡糸が安定せず、ショットやビーズが多く、また、繊維径バラツキが大きい不織布であった。
【００９２】
（比較例２）
樹脂液吐出孔の列に対して直交する方向における模式的断面図である、図８に示すようなメルトブロー装置用ダイを用意した。
メルトブロー装置用ダイ：金属製
樹脂供給装置：押し出し機
加熱ガス供給装置：圧縮機（圧縮エアをヒーターで加熱）
樹脂液吐出孔径：直径０．２ｍｍの円形の吐出孔（Ｅｌ）が一列に配列
樹脂：ポリプロピレン樹脂（ＭＩ＝１５００）、温度２００℃における剪断速度３１４５ｓ−１、粘度５０００ｍＰａ・ｓ
ダイ温度：２００℃
エア温度：２８０℃
エア流量：２．５Ｌ／ｍｉｎ．
エアスリット（Ｅｇ）：０．５ｍｍ
エアスリット幅：３００ｍｍ
エア流速：２７８ｍ／ｓｅｃ．
樹脂吐出量：０．５ｇ／ｈ／ｈｏｌｅ
捕集体：サクションシリンダ（パンチメタル板）、樹脂液の吐出方向中心軸と捕集面とが直角であるように配置、吐出孔と捕集面との距離は３００ｍｍ
繊維吸引装置：サクションシリンダを用いて、吸引量５０ｍ３／ｍｉｎ．、風速２０ｍ／ｓｅｃ．で吸引
【００９３】
次いで、ポリプロピレン樹脂を温度２００℃で溶融させた後、吐出孔Ｅｌから重力の作用方向へ吐出するとともに、エアスリットＥｇから加熱空気を吐出し、繊維化するとともに、サクションシリンダで吸引し、繊維を捕集体方向へ飛翔させ、捕集体上に集積させて、目付１０ｇ／ｍ２、厚さ１００μｍの不織布（平均繊維径：２０００ｎｍ、ＣＶ値：０．９）を製造した。この不織布構成繊維は太く、繊維径のバラツキが大きく、しかもショットやビーズが多いものであった。
【産業上の利用可能性】
【００９４】
本発明の不織布はエアフィルタ、液体濾過フィルタの用途に好適に使用できる。
【符号の説明】
【００９５】
Ｎｌ  液吐出ノズル
Ｎｌ１  第１液吐出ノズル
Ｎｌ２  第２液吐出ノズル
Ｎｇ  ガス吐出ノズル
Ｅｌ  液吐出部
Ｅｌ１  第１液吐出部
Ｅｌ２  第２液吐出部
Ｅｇ  ガス吐出部
Ｈｌ  液用柱状中空部
Ｈｌ１  第１液用柱状中空部
Ｈｌ２  第２液用柱状中空部
Ｈｇ  ガス用柱状中空部
Ｈｖｌ  液仮想柱状部
Ｈｖｌ１  第１液仮想柱状部
Ｈｖｌ２  第２液仮想柱状部
Ｈｖｇ  ガス仮想柱状部
Ａｌ  吐出方向中心軸（液）
Ａｌ１  第１吐出方向中心軸（液）
Ａｌ２  第２吐出方向中心軸（液）
Ａｇ  吐出方向中心軸（加熱ガス）
Ｃ  ガス用柱状中空部の中心軸に対して垂直な平面
Ｌ１  外周間の距離が最も短い直線
Ｌ１  直線
Ｌ２  直線
１２  第１部材
２２  第２部材
３２  第３部材
１４、２４、３４  供給端部
１６、２６、３６  対向出口端部
１８  第１供給スリット
３８  第１ガススリット
２０  ガスジェット空間
１  紡糸装置
２  飛翔空間
３  捕集体
４  サクション装置
【図１】
2011111686.tif 000003
【図２】
2011111686.tif 000004
【図３】
2011111686.tif 000005
【図４】
2011111686.tif 000006
【図５】
2011111686.tif 000007
【図６】
2011111686.tif 000008
【図７】
2011111686.tif 000009
【図８】
2011111686.tif 000010